응 집조 에 탈 이온 수 250 중량 부 를 투입 한 후 , 하 기 표 에 기재 된 종류 및 함량 으로 포함 하 는 응집제 수용액 ( 농도 : 10 중량 %) 을 투입 하 고 균일 하 게 혼합 한 후 , 90 ℃ 로 승 온 하 였 다 . 그리고 , 제 조예 1 의 그 라프트 공중 합체 라텍스 100 중량 부 ( 고형분 기준 ) 를 상기 응 집조 에 투입 한 후 , 15 분 동안 응집 하 였 다 . 상기 응 집조 를 98 ℃ 로 승 온 하 고 , 응집 한 그 라프트 공중 합체 를 20 분 동안 숙성 하 였 다 .